УСОВЕРШЕНСТВОВАННЫЙ КАТАЛИЗАТОР ДЛЯ ТЕРМОКАТАЛИТИЧЕСКОЙ КОНВЕРСИИ БИОМАССЫ В ЖИДКИЕ ТОПЛИВА И ХИМИЧЕСКИЕ ПРОДУКТЫ

1. Способ получения катализатора для конверсии биомассы, включающий:
(а) обработку ZSM-5 цеолита фосфорсодержащим соединением с образованием ZSM-5 компонента промотированного фосфором;
(b) приготовление суспензии, содержащей ZSM-5 компонент, промотированный фосфором, и кремнийсодержащее связующее; и
(с) формование суспензии в формованные изделия.
2. Способ по п. 1, в котором на стадии (а) фосфорсодержащим соединением является фосфорная кислота.
3. Способ по п. 1, в котором на стадии (а) ZSM-5 компонент, промотированный фосфором, имеет значение рН приблизительно 3,5.
4. Способ по п. 1, дополнительно включающий перед стадией (b) прокаливание ZSM-5 компонента, промотированного фосфором.
5. Способ по п. 4, дополнительно включающий прокаливание формованных изделий.
6. Способ по п. 1, в котором на стадии (b) кремнийсодержащее связующее содержит каолин, кремниевую кислоту, поликремниевую кислоту, силикагель или любую их комбинацию.
7. Способ по п. 1, в котором на стадии (b), кремнийсодержащее связующее получают из кремниевой кислоты, силиката натрия, силикагеля или любой их комбинации.
8. Способ по п. 1, дополнительно включающий промывку формованных изделий с доведением значения рН до примерно 8.
9. Способ по п. 1, дополнительно включающий прокаливание формованных изделий.
10. Способ по п. 1, в котором одно из или оба, и кремнийсодержащее связующее и формованные изделия не содержат или практически не содержат гидроокись алюминия.
11. Катализатор, полученный в соответствии со способом по п. 1, в котором катализатор не содержит или практически не содержит гидроокись алюминия.
12. Способ конверсии биомассы в форме частиц в топливо, включающий:
(а) обработку ZSM-5 цеолита фосфорсодержащим соединением, образующим ZSM-5 компонент, промотированный фосфором;
(b) приготовление суспензии, содержащей ZSM-5 компонент, промотированный фосфором, и кремнийсодержащее связующее;
(с) формование суспензии в формованные изделия; и
(d) контактирование формованных изделий с биомассой в форме частиц в реакторе при условиях, подходящих для конверсии биомассы в топливо.
13. Способ по п. 12, в котором на стадии (а) фосфорсодержащим соединением является фосфорная кислота.
14. Способ по п. 12, в котором на стадии (b), кремнийсодержащее связующее содержит каолин, кремниевую кислоту, поликремниевую кислоту или любую их комбинацию.
15. Способ по п. 12, дополнительно включающий до стадии (d) промывку формованных изделий с доведением значения рН до примерно 8.
16. Способ по п. 12, дополнительно включающий до стадии (d), прокаливание формованных изделий.
17. Способ по п. 12, в котором на стадии (d) реактор представляет собой реактор с псевдоожиженным слоем катализатора.
18. Способ по п. 12, в котором одно из или оба и кремнийсодержащее связующее и формованные изделия, не содержат или практически не содержат гидроокись алюминия.
19. Способ по п. 12, в котором выход топлива выше, чем выход того произведенного по способу конверсии биомассы без стадии (а) или (b).
20. Способ по п. 12, в котором кокс, полученный на стадии (d), ниже, чем тот по способу конверсии биомассы без стадии (а) или (b).